(57)【要約】【課題】光拡散性に優れると共に高い全光線透過率および輝度が得られるという基本的な光学特性を維持しながら、バックライトユニットの部材を削減することができる光拡散シートおよび複合光拡散板、ならびにそれらを用いたバックライトユニットを提供すること。【解決手段】光拡散シートは、透明フィルムの少なくとも片面に、透光性樹脂に微粒子群を分散させた光拡散層が形成され、該光拡散層の表面を被覆する微粒子群を有する。複合光拡散板は、透明熱可塑性樹脂に微粒子群を分散させた光拡散板または透明支持体上に、透光性樹脂に微粒子群を分散させた光拡散層および該光拡散層の表面を被覆する微粒子群が直接または透明フィルムを介して形成されている。バックライトユニットは、前記光拡散シートおよび／または前記複合光拡散板を利用する。【選択図】図１
2007133173.tif 000002
【特許請求の範囲】
【請求項１】
透明フィルムの少なくとも片面に、透光性樹脂に微粒子群を分散させた光拡散層が形成され、該光拡散層の表面を被覆する微粒子群を有することを特徴とする光拡散シート。
【請求項２】
前記微粒子群が粒子の中心部から表層部にかけて屈折率が連続的または段階的に減少する微粒子を含有する請求項１記載の光拡散シート。
【請求項３】
前記微粒子群が空間部を有する微粒子を含有する請求項１または２記載の光拡散シート。
【請求項４】
前記微粒子群が板状微粒子、楕円体状微粒子、椀型微粒子、多角形状微粒子、円盤型微粒子、星型微粒子および表面しわ状微粒子よりなる群から選択される少なくとも１種の異形粒子を含有する請求項１〜３のいずれか１項記載の光拡散シート。
【請求項５】
前記微粒子群が無機蛍光体、蛍光体含有樹脂粒子および蛍光染料含有樹脂粒子よりなる群から選択される少なくとも１種の蛍光性粒子を含有する請求項１〜４のいずれか１項記載の光拡散シート。
【請求項６】
前記微粒子群が５００ｎｍ以下の平均粒子径を有するシリカ微粒子が透明もしくは半透明のマトリックス樹脂中に分散してなるシリカ複合樹脂粒子を含有する請求項１〜５のいずれか１項記載の光拡散シート。
【請求項７】
前記透光性樹脂が、シクロアルキル基を有する（メタ）アクリル酸エステルに由来する繰り返し単位、（メタ）アクリル酸イソブチルに由来する繰り返し単位および（メタ）アクリル酸ｔ−ブチルに由来する繰り返し単位よりなる群から選択される少なくとも１種の繰り返し単位を有する共重合体と、無機超微粒子とを含有する請求項１〜６のいずれか１項記載の光拡散シート。
【請求項８】
透明熱可塑性樹脂に微粒子群を分散させた光拡散板上に、透光性樹脂に微粒子群を分散させた光拡散層が形成され、該光拡散層の表面を被覆する微粒子群を有することを特徴とする複合光拡散板。
【請求項９】
前記光拡散板と前記光拡散層との間に、前記透明熱可塑樹脂および前記透光性樹脂より低い屈折率を有する低屈折率層が形成されている請求項８記載の複合光拡散板。
【請求項１０】
透明フィルムの表面に、透光性樹脂に微粒子群を分散させた光拡散層が形成され、該光拡散層の表面を被覆する微粒子群を有し、かつ該透明フィルムの裏面に、透明熱可塑性樹脂に微粒子群を分散させた光拡散板が接着剤または粘着剤で貼り合わされていることを特徴とする複合光拡散板。
【請求項１１】
前記接着剤または粘着剤が前記透光性樹脂、前記透明フィルムおよび前記透明熱可塑性樹脂より低い屈折率を有する請求項１０記載の複合光拡散板。
【請求項１２】
透明支持体上に、透光性樹脂に微粒子群を分散させた光拡散層が形成され、該光拡散層の表面を被覆する微粒子群を有することを特徴とする複合光拡散板。
【請求項１３】
前記透明支持体と前記光拡散層との間に、前記透明支持体および前記透光性樹脂より低い屈折率を有する低屈折率層が形成されている請求項１２記載の複合光拡散板。
【請求項１４】
透明フィルムの表面に、透光性樹脂に微粒子群を分散させた光拡散層が形成され、該光拡散層の表面を被覆する微粒子群を有し、かつ該透明フィルムの裏面に、透明支持体が接着剤または粘着剤で貼り合わされていることを特徴とする複合光拡散板。
【請求項１５】
前記接着剤または粘着剤が前記透光性樹脂、前記透明フィルムおよび前記透明支持体より低い屈折率を有する請求項１４記載の複合光拡散板。
【請求項１６】
前記微粒子群が粒子の中心部から表層部にかけて屈折率が連続的または段階的に減少する微粒子を含有する請求項８〜１５のいずれか１項記載の複合光拡散板。
【請求項１７】
前記微粒子群が空間部を有する微粒子を含有する請求項８〜１６のいずれか１項記載の複合光拡散板。
【請求項１８】
前記微粒子群が板状微粒子、椀型微粒子、楕円体状微粒子、多角形状微粒子、円盤型微粒子、星型微粒子および表面しわ状微粒子よりなる群から選択される少なくとも１種の異形粒子を含有する請求項８〜１７のいずれか１項記載の複合光拡散板。
【請求項１９】
前記微粒子群が無機蛍光体、蛍光体含有樹脂粒子および蛍光染料含有樹脂粒子よりなる群から選択される少なくとも１種の蛍光性粒子を含有する請求項８〜１８のいずれか１項記載の複合光拡散板。
【請求項２０】
前記微粒子群が５００ｎｍ以下の平均粒子径を有するシリカ微粒子が透明もしくは半透明のマトリックス樹脂中に分散してなるシリカ複合樹脂粒子を含有する請求項８〜１９のいずれか１項記載の複合光拡散板。
【請求項２１】
前記透光性樹脂が、シクロアルキル基を有する（メタ）アクリル酸エステルに由来する繰り返し単位、（メタ）アクリル酸イソブチルに由来する繰り返し単位および（メタ）アクリル酸ｔ−ブチルに由来する繰り返し単位よりなる群から選択される少なくとも１種の繰り返し単位を有する共重合体と、無機超微粒子とを含有する請求項８〜２０のいずれか１項記載の複合光拡散板。
【請求項２２】
光源と、反射シートと、透明支持体と、請求項１〜７項記載の光拡散シートとを有することを特徴とするバックライトユニット。
【請求項２３】
光源と、反射シートと、請求項８〜２１のいずれか１項記載の複合光拡散板とを有することを特徴とするバックライトユニット。
【発明の詳細な説明】
【技術分野】
【０００１】
本発明は、光拡散シートおよび複合光拡散板、ならびにそれらを用いたバックライトユニットに関する。
【背景技術】
【０００２】
現在、液晶表示装置は、携帯電話、ＰＤＡ端末、デジタルカメラ、テレビ、パーソナルコンピュータ用ディスプレイ、ノートパソコンなどの幅広い分野で利用されている。液晶表示装置においては、例えば、液晶表示パネルの背後にバックライトユニットを配置し、このバックライトユニットからの光を液晶表示パネルに供給することにより、画像を表示する。このような液晶表示装置に用いられるバックライトユニットは、その表示画像を見やすくするために、液晶表示パネルに均一な光を供給するだけでなく、できるだけ多くの光を供給することが要求される。つまり、バックライトユニットは、光拡散性に優れると共に高い輝度が得られるという光学特性が要求される。
【０００３】
従来のバックライトユニットは、例えば、図１６に示すように、光源１６１の他に、光源１６１から後方に出射した光を正面方向に反射する役割を果たす反射シート１６２；光源１６１（線光源）からの光を拡散し、面光源とすると共に、光源の形状を消す役割を果たす光拡散板１６３；光拡散板１６３を通過した光をさらに拡散し、光源の形状を消すと共に、光を正面方向に集光し、輝度を向上させる役割を果たす光拡散シート１６４；光拡散シート１６４を通過した光を正面方向に集光し、輝度を向上させる役割を果たすプリズムシート１６５；などの多くの部材から構成されている。図１６のバックライトユニット１６０では、光拡散シートおよびプリズムシートを各々１枚ずつ示したが、通常、バックライトユニットには、高い輝度を得るために、複数枚の光拡散シートおよびプリズムシートが用いられる。
【０００４】
ここで、従来の光拡散板は、例えば、図１７に示すように、例えば、ポリメチルメタクリレート、ＭＳ樹脂、ポリカーボネート、環状ポリオレフィンなどの透明熱可塑性樹脂１７６にシリコーン系樹脂やアクリル系樹脂などの微粒子群１７７を混練した組成物を板状に押出成形したものやキャスト成形したものが用いられている。図１７に示す光拡散板１７０は、透明熱可塑性樹脂１７６に分散させた微粒子群１７７により光を拡散する。また、従来の光拡散シートは、例えば、図１８に示すように、ポリエチレンテレフタレートフィルムなどの透明フィルム１８１の表面に、透光性樹脂１８２に微粒子群１８３を混練した組成物を直接コーティングしたものが用いられている。図１８に示す光拡散シート１８０では、光拡散層１８４において、透光性樹脂１８２に完全に埋設された微粒子群により光を拡散し、透光性樹脂１８２から部分的に突出した微粒子群により光を正面方向に集光する。さらに、従来のプリズムシートは、図示していないが、例えば、ポリエステルフィルムの表面にアクリル系樹脂のプリズムパターンを均一に精密成形したものが用いられている。
【０００５】
しかし、図１６に示す従来のバックライトユニットのように、部材の数が多いと、組み立てに要するコストが高くなる。また、光源からの光が液晶表示パネルに到達するまでに多くの部材を通過するので、光線の損失が生じ、全光線透過率や輝度が低下する。その結果、例えば、輝度を向上させるために、光源の数を増やしたり、光源の電力を高くしたりすることが必要となっている。さらに、輝度を向上するために複数枚のプリズムシートや光拡散シートを重ねると、シート間における光の干渉に起因するモアレが生じ、表示画像の画質が低下するという問題がある。それゆえ、バックライトユニットの構成において、全光線透過率や輝度を低下させることなく、また、光の干渉を起こすことなく、部材の削減や機能の複合化が求められている。
【０００６】
バックライトユニットの部材を削減したり、機能を複合化したりする試みとしては、例えば、光拡散板となるガラス基板上に光拡散シートを貼り付ける方法（例えば、特許文献１を参照）、光拡散板を用いずに、透明部材に保持された光拡散シートだけで構成する方法（例えば、特許文献２を参照）、プリズムシートに代えて光拡散板の表面にプリズム列を形成する方法（例えば、特許文献３を参照）、光拡散板の表面にプリズム形状などの立体模様を有する樹脂シートを貼り合わせる方法（例えば、特許文献４を参照）、プリズム面で構成される入光制御層と配光層との間に拡散子を含有する拡散層を設ける方法（例えば、特許文献５を参照）などが挙げられる。
【０００７】
しかし、特許文献１および２に記載の方法は、それぞれ、光拡散板と光拡散シートとを一体化するか、あるいは拡散板を省略する方法であるが、充分な拡散光が得られず、光源の形状を消すことができず、しかも、プリズムシートを用いていないので、低い輝度しか得られないという問題点がある。また、特許文献３〜５に記載の方法は、いずれも光拡散板とプリズムシートとの一体化を行う方法であるが、輝度が向上し、光源の形状を消すことができる反面、プリズム形状などの形成を精度よく工業的規模で行うのは困難であり、製造コストが増大するという問題点がある。
【０００８】
その一方で、光拡散シートの光拡散性や輝度を向上させる試みも盛んに行われている。このような試みとしては、例えば、透明な基材フィルム上に形成した光拡散層中に微粒子群を一部は完全に、残部は部分的に埋設する方法（例えば、特許文献６を参照）、透光性基体上に球状微粒子を単層で配列する方法（例えば、特許文献７を参照）、透明支持基材上に形成した光吸収層に微小球レンズを埋設する方法（例えば、特許文献８を参照）などが挙げられる。
【０００９】
しかし、特許文献６に記載の方法は、光拡散性に優れるが、光拡散層の表面から突出した状態の微粒子が少ないので、集光性が低く、低い輝度しか得られず、また、特許文献７および８に記載の方法は、集光性に優れるが、球状微粒子や微小球レンズを単層に配列しているだけであるので、光拡散性が不充分であるという問題点がある。
【特許文献１】特開２００５−１２９３４６号公報
【特許文献２】特開２００３−２７２４０６号公報
【特許文献３】特開２００３−０１６８１９号公報
【特許文献４】特開２００４−１６３５７５号公報
【特許文献５】特開２００５−１０７０２０号公報
【特許文献６】特開平１１−６４６１１号公報
【特許文献７】特許第３５０９７０３号公報
【特許文献８】特開２００１−２８１４２０号公報
【発明の開示】
【発明が解決しようとする課題】
【００１０】
上述した状況の下、本発明が解決すべき課題は、光拡散性に優れると共に高い全光線透過率および輝度が得られるという基本的な光学特性を維持しながら、バックライトユニットの部材を削減することができる光拡散シートおよび光拡散板、ならびにそれらを用いたバックライトユニットを提供することにある。
【課題を解決するための手段】
【００１１】
本発明者らは、種々検討の結果、光拡散シートにおける光拡散層の表面を微粒子群で被覆すれば、バックライトユニットの基本的な光学特性を維持しながら、その部材を削減できることを見出して、本発明を完成した。
【００１２】
すなわち、本発明は、透明フィルムの少なくとも片面に、透光性樹脂に微粒子群を分散させた光拡散層が形成され、該光拡散層の表面を被覆する微粒子群を有することを特徴とする光拡散シートを提供する。
【００１３】
また、本発明は、透明熱可塑性樹脂に微粒子群を分散させた光拡散板上に、透光性樹脂に微粒子群を分散させた光拡散層が形成され、該光拡散層の表面を被覆する微粒子群を有することを特徴とする複合光拡散板；透明フィルムの表面に、透光性樹脂に微粒子群を分散させた光拡散層が形成され、該光拡散層の表面を被覆する微粒子群を有し、かつ該透明フィルムの裏面に、透明熱可塑性樹脂に微粒子群を分散させた光拡散板が接着剤または粘着剤で貼り合わされている複合光拡散板；透明支持体上に、透光性樹脂に微粒子群を分散させた光拡散層が形成され、該光拡散層の表面を被覆する微粒子群を有することを特徴とする複合光拡散板；ならびに、透明フィルムの表面に、透光性樹脂に微粒子群を分散させた光拡散層が形成され、該光拡散層の表面を被覆する微粒子群を有し、かつ該透明フィルムの裏面に、透明支持体が接着剤または粘着剤で貼り合わされている複合光拡散板；を提供する。
【００１４】
本発明の複合光拡散板において、前記光拡散板と前記光拡散層との間に、好ましくは、前記透明熱可塑性樹脂および前記透光性樹脂より低い屈折率を有する低屈折率層が形成されているか、あるいは、前記透明支持体と前記光拡散層との間に、好ましくは、前記透明支持体および前記透光性樹脂より低い屈折率を有する低屈折率層が形成されている。
【００１５】
本発明の複合光拡散板において、前記接着剤または粘着剤は、好ましくは、前記透光性樹脂、前記透明フィルムおよび前記透明熱可塑性樹脂より低い屈折率を有するか、あるいは、好ましくは、前記透光性樹脂、前記透明フィルムおよび前記透明支持体より低い屈折率を有する。
【００１６】
本発明の光拡散シートおよび複合光拡散板において、前記微粒子群は、好ましくは、粒子の中心部から表層部にかけて屈折率が連続的または段階的に減少する微粒子；空間部を有する微粒子；板状微粒子、椀型微粒子、楕円体状微粒子、多角形状微粒子、円盤型微粒子、星型微粒子および表面しわ状微粒子よりなる群から選択される少なくとも１種の異形粒子；無機蛍光体、蛍光体含有樹脂粒子および蛍光染料含有樹脂粒子よりなる群から選択される少なくとも１種の蛍光性粒子；５００ｎｍ以下の平均粒子径を有するシリカ微粒子が透明もしくは半透明のマトリックス樹脂中に分散してなるシリカ複合樹脂粒子；などを含有する。前記透光性樹脂は、好ましくは、シクロアルキル基を有する（メタ）アクリル酸エステルに由来する繰り返し単位、（メタ）アクリル酸イソブチルに由来する繰り返し単位および（メタ）アクリル酸ｔ−ブチルに由来する繰り返し単位よりなる群から選択される少なくとも１種の繰り返し単位を有する共重合体と、無機超微粒子とを含有する。
【００１７】
さらに、本発明は、光源と、反射シートと、透明支持体と、前記光拡散シートとを有することを特徴とするバックライトユニット；ならびに、光源と、反射シートと、前記複合光拡散板とを有することを特徴とするバックライトユニット；を提供する。
【発明の効果】
【００１８】
本発明の光拡散シートおよび複合光拡散板によれば、光拡散性に優れると共に高い全光線透過率および輝度を与えることができるという基本的な光学特性を維持しながら、バックライトユニットの部材を削減することができる。それゆえ、このような光拡散シートおよび複合光拡散板を用いた本発明のバックライトユニットは、液晶表示装置を用いた種々の製品のコストを低減することができる。また、部材の削減により、部材間を通過する際の光線の損失が減少するので、光源の数を減少させたり、光源の電力を低下させたりすることができる。さらには、部材の削減により、シート間における光の干渉を起こすことがないので、表示画像の画質が向上する。
【発明を実施するための最良の形態】
【００１９】
≪光拡散シート≫
本発明の光拡散シートは、透明フィルムの少なくとも片面に、透光性樹脂に微粒子群を分散させた光拡散層が形成され、該光拡散層の表面を被覆する微粒子群を有することを特徴とする。このような光拡散シートは、例えば、透光性樹脂と微粒子群を構成する各微粒子との屈折率差、微粒子群を構成する各微粒子の形状、平均粒子径および被覆状態などを調節することにより、光拡散性および集光性を制御することができる。
【００２０】
本発明の光拡散シートにおいて、前記被覆する微粒子群は、好ましくは、前記光拡散層に部分的に埋設され、残りの部分が前記光拡散層の表面から突出した状態であり、前記光拡散層の全表面積に対する、前記被覆する微粒子群を構成する個々の微粒子を前記光拡散層の表面で切断して得られた断面積の総和の比率が５０％以上である。つまり、光拡散層を被覆する微粒子群は、前記光拡散層の表面を部分的にまたは離散的に被覆しているのではなく、前記光拡散層の実質的に表面全体を被覆している。前記比率が５０％未満であると、光拡散層で充分に拡散された光が光拡散層の表面を被覆する微粒子群で充分に集光されず、全光線透過率および輝度が低下することがある。
【００２１】
＜透光性樹脂＞
本発明の光拡散シートにおいて、透光性樹脂としては、例えば、（メタ）アクリル系樹脂；スチレン系樹脂；酢酸ビニル系樹脂；ポリエチレンやポリプロピレンなどのオレフィン系樹脂；ノルボルネン樹脂などの環状オレフィン系樹脂；塩化ビニル系樹脂；塩化ビニリデン系樹脂；ポリエチレンテレフタレートやポリエチレンナフタレートなどのポリエステル系樹脂；これらの共重合体；などが挙げられる。これらの樹脂は、単独で用いても２種以上を併用してもよい。これらの樹脂のうち、（メタ）アクリル系樹脂が好適である。
【００２２】
透光性樹脂として用いる（メタ）アクリル系樹脂のうち、シクロアルキル基を有する（メタ）アクリル酸エステルに由来する繰り返し単位、（メタ）アクリル酸イソブチルに由来する繰り返し単位および（メタ）アクリル酸ｔ−ブチルに由来する繰り返し単位よりなる群から選択される少なくとも１種の繰り返し単位を有する共重合体が好適であり、シクロアルキル基を有する（メタ）アクリル酸エステルに由来する繰り返し単位を有する共重合体が特に好適である。
【００２３】
シクロアルキル基を有する（メタ）アクリル酸エステルに由来する繰り返し単位は、好ましくは、下記式（１）：
【００２４】
【化１】
2007133173.tif 000003
【００２５】
［式中、Ｒ１は水素原子またはメチル基であり、Ｒ２は水素原子、メチル基またはエチル基であり、Ｒ３は有機残基であり、ｍは０以上、４以下の整数であり、ｎは０以上、２以下の整数であり、ｍが２以上、４以下である場合には、Ｒ２は同一であっても異なっていてもよく、ｎが２である場合には、Ｒ３は同一であっても異なっていてもよい］
で示される。
【００２６】
上記式（１）において、Ｒ３で表される有機残基としては、例えば、炭素数１以上、１０以下の直鎖状、分枝状または環状のアルキル基、炭素数１以上、５以下のヒドロキシアルキル基、炭素数１以上、５以下のアルコキシアルキル基、炭素数１以上、５以下のアセトキシアルキル基、炭素数１以上、５以下のハロゲン化（例えば、塩素化、臭素化またはフッ素化）アルキル基などが挙げられる。これらの有機残基のうち、炭素数１以上、４以下のアルキル基、炭素数１以上、２以下のヒドロキシアルキル基、炭素数１以上、２以下のアルコキシアルキル基、炭素数１以上、２以下のアセトキシアルキル基が好適である。
【００２７】
上記式（１）において、ｎが２である場合、２個のＲ３によって環が形成されていてもよい。例えば、２個のＲ３によって環が形成されて、上記式（１）中のシクロヘキシル基がイソボルニル基となっていてもよい。また、Ｒ３のシクロヘキシル基への結合位置は、特に限定されるものではないが、ｎが１または２である場合、好ましくは、１個のＲ３がシクロヘキシル基の３位または４位に結合している。
【００２８】
上記式（１）で示される繰り返し単位は、特に限定されるものではないが、例えば、シクロヘキシル（メタ）アクリレート、シクロヘキシルメチル（メタ）アクリレート、シクロヘキシルエチル（メタ）アクリレート、シクロヘキシルプロピル（メタ）アクリレート、シクロヘキシルブチル（メタ）アクリレート、４−メチルシクロヘキシルメチル（メタ）アクリレート、４−エチルシクロヘキシルメチル（メタ）アクリレート、イソボルニル（メタ）アクリレート、４−ヒドロキシメチルシクロヘキシルメチル（メタ）アクリレートなどの単量体を用いて導入することができる。これらの単量体のうち、シクロヘキシル（メタ）アクリレート、シクロヘキシルメチル（メタ）アクリレート、４−メチルシクロヘキシルメチル（メタ）アクリレートが好適である。すなわち、上記式（１）で示される繰り返し単位は、好ましくは、Ｒ１が水素原子またはメチル基であり、Ｒ２が水素原子であり、Ｒ３がメチル基であり、ｍが０または１であり、ｎが０または１である。
【００２９】
透光性樹脂として用いられる共重合体は、（メタ）アクリル酸イソブチルに由来する繰り返し単位を含有していてもよい。（メタ）アクリル酸イソブチルに由来する繰り返し単位とは、「−ＣＨ２−ＣＨ（ＣＯＯＣＨ２ＣＨ（ＣＨ３）２）−」または「−ＣＨ２−Ｃ（ＣＨ３）（ＣＯＯＣＨ２ＣＨ（ＣＨ３）２）−」で示される繰り返し単位を意味する。（メタ）アクリル酸イソブチルに由来する繰り返し単位を含有する共重合体を用いると、光拡散層の耐熱性、耐湿性、硬度などが向上する。
【００３０】
透光性樹脂として用いられる共重合体は、（メタ）アクリル酸ｔ−ブチルに由来する繰り返し単位を含有していてもよい。（メタ）アクリル酸ｔ−ブチルに由来する繰り返し単位とは、「−ＣＨ２−ＣＨ（ＣＯＯＣ（ＣＨ３）３）−」または「−ＣＨ２−Ｃ（ＣＨ３）（ＣＯＯＣ（ＣＨ３）３）−」で示される繰り返し単位を意味する。（メタ）アクリル酸ｔ−ブチルに由来する繰り返し単位を含有する共重合体を用いると、光拡散層の耐熱性、耐湿性、硬度などが向上する。
【００３１】
透光性樹脂として用いられる共重合体は、シクロアルキル基を有する（メタ）アクリル酸エステルに由来する繰り返し単位、（メタ）アクリル酸イソブチルに由来する繰り返し単位、または（メタ）アクリル酸ｔ−ブチルに由来する繰り返し単位の少なくとも１種を有する。
【００３２】
透光性樹脂として用いられる共重合体は、他の繰り返し単位を含んでもよい。共重合体を合成するために用いられうる単量体としては、例えば、（メタ）アクリル酸、マレイン酸、無水マレイン酸などのカルボキシル基を有する重合性不飽和単量体；メチル（メタ）アクリレート、エチル（メタ）アクリレート、プロピル（メタ）アクリレート、イソプロピル（メタ）アクリレート、ブチル（メタ）アクリレート、２−エチルヘキシル（メタ）アクリレート、ラウリル（メタ）アクリレート、ステアリル（メタ）アクリレートなどの（メタ）アクリル酸アルキルエステル；２−ヒドロキシエチル（メタ）アクリレート、４−ヒドロキシブチル（メタ）アクリレート、カプロラクトン変成ヒドロキシ（メタ）アクリレートなどの水酸基を有する重合性不飽和単量体；ビニルスルホン酸、スチレンスルホン酸、スルホエチル（メタ）アクリレートなどのスルホン酸基を有する重合性不飽和単量体；２−（メタ）アクリロイルオキシエチルアシッドホスフェート、２−（メタ）アクリロイルオキシプロピルアシッドホスフェート、２−メタクリロイルオキシエチルフェニルリン酸などの酸性リン酸エステル系重合性不飽和単量体；グリシジル（メタ）アクリレートなどのエポキシ基を有する重合性不飽和単量体；（メタ）アクリルアミド、Ｎ，Ｎ’−ジメチルアミノエチル（メタ）アクリレートなどの窒素原子を有する重合性不飽和単量体；塩化ビニル、塩化ビニリデンなどのハロゲン原子を有する重合性不飽和単量体；スチレン、α−メチルスチレン、ビニルトルエンなどの芳香族系重合性不飽和単量体；酢酸ビニルなどのビニルエステル；ビニルエーテル；（メタ）アクリロニトリルなどの不飽和シアン化合物；などが挙げられる。他に使用される単量体およびその配合量は、透光性樹脂に所望する耐熱性、透光性、硬度などの特性を考慮して、決定すればよい。
【００３３】
透光性樹脂として用いる共重合体における各繰り返し単位の含有量は、特に限定されるものではない。光拡散シートの撓みを効果的に防止するためには、好ましくは、共重合体におけるシクロアルキル基含有繰り返し単位、（メタ）アクリル酸イソブチルに由来する繰り返し単位および（メタ）アクリル酸ｔ−ブチルに由来する繰り返し単位の総量が、重合性不飽和単量体に対して、好ましくは５．０質量％以上、９８．０質量％以下、より好ましくは３０．０質量％以上、８０．０質量％以下である。
【００３４】
共重合体の製造方法は、単量体の種類や作業環境などに応じて適宜選択すればよく、特に限定されるものではない。
【００３５】
透光性樹脂は、ヘイズが好ましくは０％以上、２０％以下、より好ましくは０％以上、１０％以下、さらに好ましくは０％以上、５％以下であり、および／または、全光線透過率が好ましくは７０％以上、１００％以下、より好ましくは８０％以上、１００％以下である。なお、ヘイズおよび全光線透過率は、ＪＩＳ  Ｋ７１０５に準拠した測定法により測定した値である。
【００３６】
透光性樹脂には、無機超微粒子や有機無機複合微粒子を含有させてもよい。これらの無機超微粒子や有機無機複合粒子を含有させると、光拡散層の耐熱性が向上し、熱による光拡散層の変形が抑制され、液晶表示パネルの表示画面における輝度ムラが解消される。
【００３７】
無機超微粒子の材質としては、特に限定されるものではないが、例えば、金属元素（本発明では、ケイ素を含むものとする。）が主に酸素原子を介して３次元ネットワークを構成している金属酸化物が挙げられる。金属酸化物を構成する金属元素としては、短周期型の元素周期律表における第２族〜第６族に属する金属元素が好ましく、第３族〜第５族に属する金属元素がより好ましく、ケイ素、アルミニウム、チタン、ジルコニウムが特に好ましく、ケイ素が最も好ましい。無機超微粒子としては、ケイ素の酸化物のうち、コロイダルシリカが特に好適である。
【００３８】
なお、無機超微粒子は、単一の材質から形成されていても２種以上の材質から形成されていてもよく、また、材質が同じ１種類の微粒子から構成されていても材質が異なる２種類以上の微粒子から構成されていてもよい。
【００３９】
無機超微粒子の形状としては、例えば、球状、針状、板状、鱗片状、破砕状などが挙げられる。これらの形状を有する無機超微粒子は、単独で用いても２種以上を併用してもよい。
【００４０】
有機無機複合粒子は、無機超微粒子の表面に有機ポリマーが固定されてなる複合粒子である。無機超微粒子の表面に有機ポリマーを固定することによって、透光性樹脂中における無機超微粒子の分散性および透光性樹脂と無機超微粒子との親和性が向上し、その結果、得られる光拡散層の全光線透過率が向上する。ここで、固定とは、単なる接着や付着ではなく、無機超微粒子と有機ポリマーとの間で化学結合が形成されていることを意味する。従って、有機無機複合粒子を任意の有機溶剤で洗浄した場合、有機溶剤中に有機ポリマーが実質的に検出されない。なお、無機超微粒子は、微粒子内に有機ポリマーを内包していてもよく、この場合には、無機超微粒子の中心部に適度な軟らかさと靭性とを付与することができる。
【００４１】
有機ポリマーとは、有機成分から構成されるポリマーを意味し、分子量、形状、組成、官能基の有無などに関しては、特に限定されるものではない。有機ポリマーを構成する樹脂としては、例えば、（メタ）アクリル系樹脂；スチレン系樹脂；酢酸ビニル系樹脂；ポリエチレンやポリプロピレンなどのオレフィン系樹脂；ノルボルネン樹脂などの環状オレフィン系樹脂；塩化ビニル系樹脂；塩化ビニリデン系樹脂；ポリエチレンテレフタレートなどのポリエステル系樹脂；これらの共重合体；などが挙げられる。これらの樹脂は、単独で用いても２種以上を併用してもよい。これらの樹脂は、アミノ基、エポキシ基、水酸基、カルボキシル基などの官能基で部分的に変性されていてもよい。なお、有機無機複合粒子における有機ポリマーの含有量は、例えば、無機超微粒子に対して、好ましくは０．５質量％以上、５０質量％以下である。
【００４２】
無機超微粒子や有機無機複合粒子の平均粒子径は、好ましくは５ｎｍ以上、２００ｎｍ以下であり、より好ましくは５ｎｍ以上、１００ｎｍ以下である。平均粒子径が５ｎｍ未満であると、微粒子の表面エネルギーが高くなり、凝集などが起こりやすくなることがある。逆に、平均粒子径が２００ｎｍを超えると、光拡散層を通過する光の量が減少し、輝度が低下することがある。なお、平均粒子径は、サブミクロン粒子径アナライザー（ＮＩＣＯＭＰ  ＭＯＤＥＬ  ３７０、野崎産業（株）製）を用いて測定した体積平均粒子径である。
【００４３】
透光性樹脂中における無機超微粒子や有機無機複合粒子の含有量は、例えば、透光性樹脂１００質量部に対して、好ましくは１質量部以上、２００質量部以下、より好ましくは５質量部以上、１００質量部以下である。無機超微粒子や有機無機複合粒子の含有量が１質量部未満であると、光拡散層の熱変形を充分に防止できないことがある。逆に、無機超微粒子や有機無機複合粒子の含有量が２００質量部を超えると、光拡散層のコーティングが困難になることや、光拡散層を通過する光量が減少し、全光線透過率および輝度が低下することがある。
【００４４】
透光性樹脂には、多官能性イソシアネート化合物を含有していてもよい。多官能性イソシアネート化合物を含有し、さらに、水酸基を有する成分を含有すると、多官能性イソシアネート化合物と水酸基を有する成分との間で架橋構造を形成することができる。その結果、光拡散層の耐湿性、可撓性、耐久性などの特性がさらに向上する。
【００４５】
また、透光性樹脂には、例えば、安定化剤、劣化防止剤、可塑剤、分散剤などの添加剤を配合してもよい。これらの添加剤の配合量は、その種類などに応じて適宜調節すればよく、特に限定されるものではない。
【００４６】
＜微粒子群＞
本発明の光拡散シートにおいて、透光性樹脂に分散させる微粒子群および光拡散層の表面を被覆する微粒子群を構成する各微粒子の材質としては、例えば、ポリメチルメタクリレートなどの（メタ）アクリル系樹脂；ポリスチレンなどのスチレン系樹脂；メラミンやベンゾグアナミンなどのアミノ化合物とホルムアルデヒドとの縮合物であるアミノ系ホルマリン架橋樹脂；ポリウレタン系樹脂；ポリエステル系樹脂；シリコーン系樹脂；フッ素系樹脂；これらの共重合体；スメクタイト、カオリナイトなどの粘土化合物；シリカ、チタニア、アルミナ、ジルコニアなどの無機酸化物；炭酸カルシウム、水酸化アルミニウム、ガラス粒子などの無機微粒子；透明もしくは半透明樹脂とシリカ微粒子とのシリカ複合樹脂粒子；などが挙げられる。これらの材質のうち、（メタ）アクリル系樹脂、スチレン系樹脂、アミノ系ホルマリン架橋樹脂、シリコーン系樹脂、シリカ、シリカ複合樹脂粒子が好適であり、（メタ）アクリル系樹脂、スチレン系樹脂、シリコーン系樹脂、シリカ複合樹脂粒子が特に好適である。
【００４７】
透光性樹脂に分散させる微粒子群および光拡散層の表面を被覆する微粒子群を構成する各微粒子は、単一の材質から形成されていても２種以上の材質から形成されていてもよく、また、微粒子群は、材質が同じ１種類の微粒子から構成されていても材質が異なる２種類以上の微粒子から構成されていてもよい。
【００４８】
透光性樹脂に分散させる微粒子群および光拡散層の表面を被覆する微粒子群を構成する各微粒子の形状としては、例えば、球状、板状、楕円体状、椀型、多角形状、円盤型、星型、表面しわ状などが挙げられる。これらの形状を有する微粒子は、単独で用いても２種以上を併用してもよい。これらの形状を有する微粒子のうち、透光性樹脂に分散させる微粒子群を構成する各微粒子は、球状粒子が好適であるが、球状粒子よりも強い光拡散性を有しており、少量の添加で光拡散性に優れると共に高い全光線透過率および輝度が得られることから、板状、楕円体状、椀型、多角形状、円盤型、星型、表面しわ状などの異形粒子が好適な場合もある。光拡散層の表面を被覆する微粒子群を構成する各微粒子は、光を集光する観点から、球状粒子が特に好適である。
【００４９】
透光性樹脂に分散させる微粒子群としては、上記のような形状を有する微粒子以外に、以下で説明するような機能を有する微粒子を用いてもよい。
【００５０】
例えば、粒子の中心部（好ましくは、粒子の中心から粒子径の３０％以上、９０％以下の範囲内の領域）から表層部（粒子から中心部を除いた残部）にかけて屈折率が連続的または段階的に、透光性樹脂の屈折率に近くなるように変化する微粒子を用いると、透光性樹脂と微粒子との屈折率差を減少させることができるので、透光性樹脂と微粒子との界面や微粒子と空気層との界面での全反射による後方散乱が減少し、その結果、光拡散層を通過する光量が増大し、全光線透過率および輝度が向上する。また、このような微粒子は、光の屈折効果を大きくすることができるので、微粒子の添加量を少なくしても、光拡散層は、優れた光拡散性を発揮することができる。なお、粒子の中心部と表層部との屈折率差は、好ましくは＋０．０７以上、＋１．００以下であり、粒子表面と透光性樹脂との屈折率差は、好ましくは±０．１以内である。このような微粒子の材質としては、透光性樹脂の種類や屈折率などに応じて適宜選択すればよく、特に限定されるものではない。このような微粒子のうち、有機微粒子は、例えば、乳化重合法、シード重合法、懸濁重合法などを用いてポリマー粒子を製造するにあたり、透光性樹脂より高い屈折率を示すポリマーを構成する単量体Ａと、単量体Ａから構成されるポリマーより低い屈折率を示すポリマーを構成する単量体Ｂを用意し、初期段階では単量体Ａだけを重合し、次いで、単量体Ａと単量体Ｂとの混合物を、単量体Ａおよび単量体Ｂの比率を変化させながら重合系に添加することにより、容易に得ることができる。また、無機微粒子は、例えば、チタニアなどの高い屈折率を示す微粒子の表面に、組成が異なる数種類の金属アルコキシド溶液をコーティングすることにより、容易に得ることができる。
【００５１】
また、空間部を有する微粒子を用いると、微粒子を通過する光線の屈折回数が増大し、光拡散層の光拡散性を向上させることができる。その結果、微粒子の添加量を少なくしても、光拡散層は、優れた光拡散性を発揮することができる。また、少ない添加量で、全光線透過率および輝度を向上させることもできる。空間部を有する微粒子としては、例えば、中空構造を有する微粒子、多孔質構造を有する微粒子、気泡を有する微粒子、架橋重合体微粒子が集合してなる微粒子集合体、微粒子の表面に超微粒子がバインダーを介して結合している微粒子集合体などが挙げられる。なお、空間部は、空気で満たされていてもよいし、例えば、透光性樹脂を充填しておけば、機械的強度の低下などを抑制することができる。中空構造を有する微粒子、多孔質構造を有する微粒子、気泡を有する微粒子などを構成する材質および製法は、特に限定されるものではない。架橋重合体微粒子が集合してなる微粒子集合体は、例えば、ジビニルベンゼン、トリメチロールプロパントリ（メタ）アクリレート、エチレングリコール類のジ（メタ）アクリレートなどの架橋性単量体を含むビニル系単量体混合物を重合して得られる架橋重合体微粒子を、噴霧式乾燥方法によって乾燥させて微粒子間の融着を起こすことにより、容易に得ることができる。架橋重合体微粒子の平均粒子径は、好ましくは０．０１μｍ以上、１μｍ以下であり、微粒子集合体の平均粒子径は、好ましくは２μｍ以上、５０μｍ以下、より好ましくは５μｍ以上、２０μｍ以下である。なお、平均粒子径は、粒度分布測定装置（例えば、マルチサイザーＩＩ型、コールター社製）を用いて測定した体積平均粒子径である。微粒子の表面に超微粒子がバインダーを介して結合している微粒子集合体は、例えば、ジビニルベンゼン、トリメチロールプロパントリ（メタ）アクリレート、エチレングリコール類のジ（メタ）アクリレートなどの架橋性単量体と、スチレン、（メタ）アクリル酸アルキルエステルなどの非架橋性単量体との組成物を重合して得られるビニル系架橋重合体、メラミンやベンゾグアナミンなどのアミノ化合物とホルムアルデヒドとの縮合物であるアミノ系ホルマリン架橋樹脂などの架橋樹脂微粒子、あるいは、シリカ、ジルコニア、アルミナなどの無機酸化物や炭酸カルシウム、水酸化アルミニウム、ガラス粒子などの無機微粒子のうち、平均粒子径が５μｍを超え、５０μｍ以下である微粒子Ａと、平均粒子径が０．０１μｍ以上、５μｍ以下である微粒子Ｂとを、分子内に少なくとも２個の反応性官能基を有するバインダーと共に、噴霧式乾燥方法によって乾燥させて微粒子Ａと微粒子Ｂとの間をバインダーで介して結合させることにより、容易に得ることができる。なお、平均粒子径は、粒度分布測定装置（例えば、マルチサイザーＩＩ型、コールター社製）を用いて測定した体積平均粒子径である。反応性官能基としては、例えば、水酸基、カルボキシル基、オキサゾリン基、エポキシ基、アジリジン基、イソシアネート基などが挙げられる。分子内に少なくとも２個の反応性官能基を有するバインダーとしては、このような反応性官能基を２個以上有するポリマーが好適である。
【００５２】
また、無機蛍光体、蛍光体含有樹脂粒子および蛍光染料含有樹脂粒子よりなる群から選択される少なくとも１種の蛍光性粒子を用いると、蛍光体自身が光を吸収して発光するので、光の屈折や吸収による光線の損失を防止することができ、その結果、優れた光拡散性が得られると共に、全光線透過率および輝度が向上する。無機蛍光体は、粒子形状を有する。無機蛍光体としては、例えば、ハロリン酸カルシウム系蛍光体、リン酸塩系蛍光体、アルミン酸塩系蛍光体、硫化亜鉛系蛍光体、酸化亜鉛系蛍光体、希土類酸化物系蛍光体などが挙げられる。蛍光体含有樹脂粒子は、樹脂粒子中に蛍光体を含有するが、耐溶剤性、耐熱性を考慮すると架橋構造を有することが好ましい。蛍光体としては、例えば、上記のような無機蛍光体が挙げられる。蛍光体含有樹脂粒子における蛍光体の含有量は、好ましくは０．１質量％以上、７０質量％以下、より好ましくは０．５質量％以上、５０質量％以下、さらに好ましくは１質量％以上、３０質量％以下である。蛍光染料含有粒子は、樹脂粒子中に蛍光染料を含有するが、耐溶剤性、耐熱性を考慮すると架橋構造を有することが好ましい。蛍光染料としては、例えば、ジアミノスチルベンジスルホン酸誘導体、イミダゾール誘導体、クマリン誘導体、トリアゾール誘導体、カルバゾール誘導体、ピリジン誘導体、ナフタル誘導体、イミダゾロン誘導体などが挙げられる。蛍光染料含有樹脂粒子における蛍光染料の含有量は、好ましくは０．００１質量％以上、５０質量％以下、より好ましくは０．０１質量％以上、３０質量％以下、さらに好ましくは０．１質量％以上、２０質量％以下である。蛍光体含有樹脂粒子や蛍光染料含有樹脂粒子を構成する樹脂としては、透光性樹脂、蛍光体および蛍光染料の種類などに応じて適宜選択すればよく、特に限定されるものではない。このような蛍光性粒子のうち、蛍光体含有樹脂粒子または蛍光染料含有粒子は、例えば、樹脂と蛍光体または蛍光染料とを混練し、粉砕・造粒する従来公知の方法でも製造することができるが、好ましくは、樹脂を構成する単量体に蛍光体または蛍光染料を添加した単量体組成物を用いて、乳化重合、懸濁重合、分散重合などを行うことにより、容易に得ることができる。
【００５３】
また、５００ｎｍ以下の平均粒子径を有するシリカ微粒子が透明もしくは半透明のマトリックス樹脂中に分散してなるシリカ複合樹脂粒子を用いると、樹脂粒子中に分散して存在するシリカ微粒子によっても光が拡散されるので、光拡散性および輝度が向上する。このようなシリカ複合樹脂粒子は、シリカ微粒子の表面に有機ポリマーが固定されてなる複合粒子である。ここで、固定とは、単なる接着や付着ではなく、シリカ微粒子とマトリックス樹脂との間で化学結合が形成されていることを意味する。従って、シリカ複合樹脂粒子を任意の有機溶剤で洗浄した場合、有機溶剤中にマトリックス樹脂が実質的に検出されない。シリカ微粒子の平均粒子径は、通常５００ｎｍ以下、好ましくは５ｎｍ以上、２００ｎｍ以下、より好ましくは５ｎｍ以上、１００ｎｍ以下である。なお、平均粒子径は、サブミクロン粒子径アナライザー（例えば、ＮＩＣＯＭＰ  ＭＯＤＥＬ  ３７０、野崎産業（株）製）を用いて測定した体積平均粒子径である。マトリックス樹脂としては、例えば、（メタ）アクリル系樹脂；スチレン系樹脂；酢酸ビニル系樹脂；ポリエチレンやポリプロピレンなどのオレフィン系樹脂；ノルボルネン樹脂などの環状オレフィン系樹脂；塩化ビニル系樹脂；塩化ビニリデン系樹脂；ポリエチレンテレフタレートなどのポリエステル系樹脂；これらの共重合体；などが挙げられる。これらの樹脂は、単独で用いても２種以上を併用してもよい。これらの樹脂は、アミノ基、エポキシ基、水酸基、カルボキシル基などの官能基で部分的に変性されていてもよい。シリカ複合樹脂粒子中におけるシリカ微粒子の含有量は、好ましくは０．１質量％以上、７０質量％以下、より好ましくは０．５質量％以上、５０質量％以下、さらに好ましくは１質量％以上、３０質量％以下である。このようなシリカ複合樹脂粒子は、例えば、マトリックス樹脂とシリカ微粒子とを混練し、粉砕・造粒する従来公知の方法でも製造することができるが、好ましくは、マトリックス樹脂を構成する単量体にシリカ微粒子を添加した単量体組成物を用いて、乳化重合、懸濁重合、分散重合などを行うか、あるいは１分子あたりに少なくとも１個のポリシロキサン基を有し、かつ前記ポリシロキサン基中に少なくとも１個のＳｉ−ＯＲ１基（Ｒ１は水素原子、アルキル基およびアシル基から選択される少なくとも１種の基であって、前記アルキル基およびアシル基は置換されていてもよい基；Ｒ１が１分子中に複数ある場合、複数のＲ１は同一であっても互いに異なっていてもよい）を含有する有機ポリマーを、単独または加水分解可能なケイ素化合物と共に加水分解・縮合することにより、容易に得ることができる。前記有機ポリマーは、例えば、ビニル基やメルカプト基を有するシランカップリング剤と、加水分解可能なケイ素化合物および／またはその誘導体とを、共加水分解・縮合した後、得られた共加水分解・縮合物の存在下、ラジカル重合性単量体をラジカル（共）重合することにより、容易に得ることができる。加水分解可能なケイ素化合物としては、例えば、メチルトリアセトキシシラン、ジメチルジアセトキシシラン、トリメチルアセトキシシラン、テトラアセトキシシラン、テトラメトキシシラン、テトラエトキシシラン、テト��イソプロポキシシラン、テトラブトキシシシラン、メチルトリメトキシシラン、フェニルトリメトキシシラン、ジメトキシメチルフェニルシラン、ジメトキシジメチルシラン、トリメトキシメチルシラン、トリメチルエトキシシラン、ジメチルジエトキシシラン、ジメトキシジエトキシシランなどが挙げられる。これらのケイ素化合物は、単独で用いても２種以上を併用してもよい。なお、加水分解・縮合反応には、酸性触媒または塩基性触媒を用いてもよく、２種類以上の触媒を併用してもよい。
【００５４】
透光性樹脂に分散させる微粒子群および光拡散層の表面を被覆する微粒子群を構成する各微粒子の平均粒子径は、好ましくは０．１μｍ以上、１００μｍ以下、より好ましくは１μｍ以上、５０μｍ以下、さらに好ましくは２μｍ以上、３０μｍ以下である（上記のような各種の機能を有する微粒子を用いる場合、上記で特に平均粒子径を記載したときは、この限りではない）。平均粒子径が０．１μｍ未満であると、光拡散層に入射した光を充分に拡散・集光することができないことがある。逆に、平均粒子径が１００μｍを超えると、光拡散層を通過する光量が減少し、全光線透過率および輝度が低下することがある。なお、各微粒子の平均粒子径は、粒度分布測定装置（例えば、マルチサイザーＩＩ型、コールター社製）を用いて測定した体積平均粒子径である。
【００５５】
透光性樹脂中における微粒子群の含有量は、例えば、透光性樹脂１００質量部に対して、好ましくは５質量部以上、３００質量部以下、より好ましくは１０質量部以上、２００質量部以下である。微粒子群の含有量が５質量部未満であると、光拡散層に入射した光が充分に拡散されないことがある。逆に、微粒子群の含有量が３００質量部を超えると、光拡散層のコーティングが困難になることや、光拡散層を通過する光量が減少し、全光線透過率および輝度が低下することがある。
【００５６】
＜光拡散層＞
光拡散層の厚さは、好ましくは２μｍ以上、１００μｍ以下、より好ましくは５μｍ以上、５０μｍ以下である。光拡散層の厚さが２μｍ未満であると、光拡散層に入射した光が充分に拡散されないことがある。逆に、光拡散層の厚さが１００μｍを超えると、光拡散層を通過する光量が減少し、全光線透過率および輝度が低下することがある。
【００５７】
光拡散層は、単層から形成されていても２層以上から形成されていてもよく、また、材質が同じ１種類の層から構成されていても材質が異なる２種類以上の複層から構成されていてもよい。
【００５８】
なお、光拡散層の表面を被覆する微粒子群の上に、透光性樹脂とは異なる屈折率を有する層を形成してもよい。このような層を形成することにより、光拡散層の表面を被覆する微粒子群が固定化され、光拡散層から脱落することが防止できる。屈折率が異なる層のうち、透光性樹脂より低い屈折率を有する層が特に好ましい。光拡散層の表面を被覆する微粒子群と低い屈折率を有する層との界面、および、低い屈折率を有する層と空気層との界面における全反射が減少し、その結果、後方への光の散乱が減少し、全光線透過率および輝度が向上する。
【００５９】
＜透明フィルム＞
本発明の光拡散シートにおいて、透明フィルムの材質としては、例えば、ポリエチレンテレフタレートやポリエチレンナフタレートなどのポリエステル系樹脂；ポリメチルメタクリレートなどの（メタ）アクリル系樹脂；ラクトン環含有樹脂；ポリカーボネート系樹脂；ポリエチレンやポリプロピレンなどのオレフィン系樹脂；ノルボルネン樹脂などの環状オレフィン系樹脂；塩化ビニル系樹脂；塩化ビニリデン系樹脂；スチレン系樹脂；ポリアミド６、ポリアミド６６などのポリアミド系樹脂；トリアセチルセルロースなどのセルロース誘導体；これらの共重合体；などが挙げられる。これらの材質のうち、ポリエステル系樹脂、（メタ）アクリル系樹脂、ラクトン環含有樹脂、ポリカーボネート系樹脂が好適であり、ポリエチレンテレフタレート、ラクトン環含有樹脂、ポリカーボネート系樹脂が特に好適である。
【００６０】
透明フィルムは、単一の材質から形成されていても２種以上の材質から形成されていてもよく、また、単一の層から構成されていても複数の層から構成されていてもよい。
【００６１】
透明フィルムの厚さは、好ましくは５μｍ以上、５００μｍ以下、より好ましくは１０μｍ以上、４００μｍ以下、さらに好ましくは２０μｍ以上、３００μｍ以下である。透明フィルムの厚さが５μｍ未満であると、光拡散シートの機械的強度が低下することがある。逆に、透明フィルムの厚さが５００μｍを超えると、透明フィルムを通過する光量が減少し、全光線透過率および輝度が低下することがある。
【００６２】
透明フィルムは、ヘイズが好ましくは０％以上、２０％以下、より好ましくは０％以上、１０％以下、さらに好ましくは０％以上、５％以下であり、および／または、全光線透過率が好ましくは７０％以上、１００％以下、より好ましくは８０％以上、１００％以下である。なお、ヘイズおよび全光線透過率は、ＪＩＳ  Ｋ７１０５に準拠した測定法により測定した値である。
【００６３】
なお、透明フィルムや光拡散層の表面を被覆する微粒子群のように光源からの光を直接受ける部材は、紫外線の影響を防止するために、これらの部材に紫外線防止剤を含有させておくか、あるいは光源からの光を受ける面に紫外線防止層を設けておいてもよく、また、透明フィルムや光拡散層の表面を被覆する微粒子群のように空気層と接触する部材は、空気中の塵埃の影響を防止するために、これらの部材に帯電防止剤を含有させておくか、あるいは空気層と接触する面に帯電防止層を設けておいてもよい。
【００６４】
また、光拡散層が透明フィルムの片面に形成されている場合、通常、該透明フィルムの裏面は、平滑面であるが、例えば、エンボス加工などを施して、光拡散性やスティッキング防止性を付与してもよい。あるいは、該透明フィルムの裏面に、スティッキング防止層を設けてもよい。スティッキング防止層は、例えば、上記のような透光性樹脂に上記のような微粒子群を混練した組成物を透明フィルムの裏面に直接コーティングすることより形成される。ただし、スティッキング防止層に分散させる微粒子群を構成する各微粒子の平均粒子径は、光拡散層に分散させる微粒子群を構成する各微粒子の平均粒子径より小さく、好ましくは０．５μｍ以上、２０μｍ以下、より好ましくは１μｍ以上、１５μｍ以下である。なお、各微粒子の平均粒子径は、粒度分布測定装置（例えば、マルチサイザーＩＩ型、コールター社製）を用いて測定した体積平均粒子径である。スティッキング防止層の厚さは、好ましくは０．５μｍ以上、１５μｍ以下、より好ましくは１μｍ以上、１０μｍ以下である。透光性樹脂中における微粒子群の含有量は、特に限定されるものではないが、比較的少量であり、微粒子群を構成する各微粒子が互いに離隔して透光性樹脂中に分散し、微粒子群の一部が透光性樹脂から突出している程度であればよい。
【００６５】
＜光拡散シートの製造方法＞
本発明の光拡散シートを製造する方法としては、例えば、透光性樹脂に微粒子群を混練した組成物を透明フィルムの少なくとも片面に直接コーティングした後、透光性樹脂が乾燥する前に、別途用意した微粒子群の中を通過させるか、あるいは別途用意した微粒子群を散布して、透光性樹脂の表面を微粒子群で被覆した後、透光性樹脂を乾燥させることにより、製造することができる。また、光硬化性または熱硬化性の透光性樹脂に微粒子群を混練した組成物を透明フィルムの少なくとも片面に直接コーティングした後、別途用意した微粒子群の中を通過させるか、あるいは別途用意した微粒子群を散布して、透光性樹脂の表面を微粒子群で被覆した後、光または熱で透光性樹脂を硬化させることにより、製造することができる。
【００６６】
また、粘着性を有する透光性樹脂に微粒子群を混練した組成物を透明フィルムの少なくとも片面に直接コーティングした後、透光性樹脂を乾燥させ、別途用意した微粒子群の中を通過させるか、あるいは別途用意した微粒子群を散布して、粘着性を有する透光性樹脂の表面を微粒子群で被覆することにより、製造することができる。また、粘着性を有する透光性樹脂に、光硬化性または熱硬化性の官能基を導入したり、粘着性を有する透光性樹脂と光硬化性または熱硬化性の透光性樹脂とを用いたりすることにより、粘着性を有する透光性樹脂の表面を微粒子群で被覆した後に、光または熱で透光性樹脂を硬化させることにより、製造することができる。
【００６７】
なお、透光性樹脂に微粒子群を混練する際に、有機溶剤を用いてもよい。有機溶剤は、各成分の溶解性、作業性、コストなどを考慮して適宜選択すればよく、特に限定されるものではないが、具体的は、例えば、トルエン、キシレンなどの芳香族炭化水素系溶剤；ヘキサン、ヘプタンなどの脂肪族炭化水素系溶剤；酢酸エチル、酢酸ブチルなどのエステル系溶剤；メチルエチルケトン、メチルイソブチルケトンなどのケトン系溶剤；イソプロピルアルコール、ブチルアルコールなどのアルコール系溶剤；脂肪族炭化水素を主成分とする種々の沸点範囲の石油留分；などが挙げられる。これらの有機溶剤は、単独で用いても２種以上を併用してもよい。
【００６８】
＜光拡散シートの構成例＞
ここで、本発明の光拡散シートの具体的な構成例を図１および２に示す。なお、図１は、透明フィルムの片面に、透光性樹脂に微粒子群を分散させた光拡散層が形成され、該光拡散層の表面を被覆する微粒子群を有することを特徴とする光拡散シートに対応している。図２は、透明フィルムの両面に、透光性樹脂に微粒子群を分散させた光拡散層が形成され、該光拡散層の表面を被覆する微粒子群を有することを特徴とする光拡散シートに対応している。
【００６９】
図１に示す光拡散シート１０は、透明フィルム１１の片面に、透光性樹脂１２に微粒子群１３を分散させた光拡散層１４が形成され、該光拡散層１４の表面を被覆する微粒子群１５を有する。微粒子群１３は、光拡散層１４中に、実質的に均一に分散しており、微粒子群１５は、光拡散層１４の実質的に表面全体を被覆している。透明フィルム１１の裏面に入射した光は、透明フィルム１１を通過して光拡散層１４に入射する。光拡散層１４では、透光性樹脂１２に分散させた微粒子群１３により充分に拡散された後、光拡散層１４の表面を被覆する微粒子群１５と空気層との間で光の屈折が起こり、光が正面方向に集光される。光拡散層１４の表面全体が微粒子群１５で被覆されているので、より多くの光が正面方向に集光されると共に、輝度のムラが減少する。
【００７０】
図２に示す光拡散シート２０は、透明フィルム２１の両面に、透光性樹脂２２に微粒子群２３を分散させた光拡散層２４が形成され、該光拡散層２４の表面を被覆する微粒子群２５を有する。微粒子群２３は、光拡散層２４中に、実質的に均一に分散しており、微粒子群２５は、光拡散層２４の実質的に表面全体を被覆している。透明フィルム２１の裏面に形成された光拡散層２４の表面を被覆する微粒子群２５により集光された光は、該光拡散層２４に入射する。該光拡散層２４では、透光性樹脂２２に分散させた微粒子群２３により充分に拡散された後、透明フィルム２１を経て、透明フィルム２１の表面に形成された光拡散層２４に入射する。該光拡散層２４では、透光性樹脂２２に分散させた微粒子群によりさらに充分に拡散された後、該光拡散層２４の表面を被覆する微粒子群２５と空気層との間で光の屈折が起こり、光が正面方向に集光される。光拡散シート２０では、光が入射する際にも集光されることにより、光拡散性に優れると共により高い全光線透過率および輝度が得られる。
【００７１】
＜光拡散シートの用途＞
本発明の光拡散シートは、直下型またはサイドライト型バックライトユニットの光拡散シートとして、従来公知の直下型またはサイドライト型バックライトユニットに用いてもよいが、下記で説明する本発明の直下型バックライトユニットに用いることが好ましい。また、本発明の光拡散シートは、例えば、投射型表示装置用のスクリーン、プラズマ表示装置、エレクトロルミネッセンス表示装置などの視野角を拡大する用途などに幅広く利用することもできる。
【００７２】
≪複合光拡散板≫
本発明の複合光拡散板は、透明熱可塑性樹脂に微粒子群を分散させた光拡散板上に、透光性樹脂に微粒子群を分散させた光拡散層が形成され、該光拡散層の表面を被覆する微粒子群を有することを特徴とするか、あるいは、透明フィルムの表面に、透光性樹脂に微粒子群を分散させた光拡散層が形成され、該光拡散層の表面を被覆する微粒子群を有し、かつ該透明フィルムの裏面に、透明熱可塑性樹脂に微粒子群を分散させた光拡散板が接着剤または粘着剤で貼り合わされていることを特徴とするか、あるいは、透明支持体上に、透光性樹脂に微粒子群を分散させた光拡散層が形成され、該光拡散層の表面を被覆する微粒子群を有することを特徴とするか、あるいは、透明フィルムの表面に、透光性樹脂に微粒子群を分散させた光拡散層が形成され、該光拡散層の表面を被覆する微粒子群を有し、かつ該透明フィルムの裏面に、透明支持体が接着剤または粘着剤で貼り合わされていることを特徴とする。
【００７３】
本発明の複合光拡散板において、透光性樹脂に微粒子群を分散させた光拡散層と、該光拡散層の表面を被覆する微粒子群と、透明フィルムとについては、上記で説明した光拡散シートの場合と同様であるので、ここでは説明を省略する。
【００７４】
＜光拡散板＞
本発明の複合光拡散板において、光拡散板の基材となる透明熱可塑性樹脂としては、例えば、ポリメチルメタクリレートなどの（メタ）アクリル系樹脂；ラクトン環含有樹脂；ノルボルネン樹脂などの環状オレフィン系樹脂；ポリカーボネート系樹脂；ＭＳ樹脂などのスチレン系樹脂；これらの共重合体；などが挙げられる。これらの透明熱可塑性樹脂のうち、ポリメチルメタクリレート、ラクトン環含有樹脂、環状オレフィン系樹脂、ポリカーボネート系樹脂、ＭＳ樹脂が好適である。
【００７５】
光拡散板の基材となる透明熱可塑性樹脂には、例えば、安定化剤、劣化防止剤、可塑剤、分散剤などの添加剤を配合してもよい。これらの添加剤の配合量は、その種類などに応じて適宜調節すればよく、特に限定されるものではない。
【００７６】
透明熱可塑性樹脂は、ヘイズが好ましくは０％以上、２０％以下、より好ましくは０％以上、１０％以下、さらに好ましくは０％以上、５％以下であり、および／または、全光線透過率が好ましくは７０％以上、１００％以下、より好ましくは８０％以上、１００％以下である。なお、ヘイズおよび全光線透過率は、ＪＩＳ  Ｋ７１０５に準拠した測定法により測定した値である。
【００７７】
光拡散板に含有される微粒子群を構成する各微粒子の材質としては、例えば、ポリメチルメタクリレートなどの（メタ）アクリル系樹脂；ポリスチレンなどのスチレン系樹脂；メラミンやベンゾグアナミンなどのアミノ化合物とホルムアルデヒドとの縮合物であるアミノ系ホルマリン架橋樹脂；ポリウレタン系樹脂；ポリエステル系樹脂；シリコーン系樹脂；フッ素系樹脂；これらの共重合体；スメクタイト、カオリナイトなどの粘土化合物；シリカ、チタニア、アルミナ、ジルコニアなどの無機酸化物；炭酸カルシウム、水酸化アルミニウム、ガラス粒子などの無機微粒子；透明もしくは半透明樹脂とシリカ微粒子とのシリカ複合樹脂粒子；などが挙げられる。これらの材質のうち、（メタ）アクリル系樹脂、スチレン系樹脂、アミノ系ホルマリン架橋樹脂、シリコーン系樹脂、シリカ、シリカ複合樹脂粒子が好適であり、（メタ）アクリル系樹脂、スチレン系樹脂、シリコーン系樹脂、シリカ複合樹脂粒子が特に好適である。
【００７８】
光拡散板に含有される微粒子群を構成する各微粒子は、単一の材質から形成されていても２種以上の材質から形成されていてもよく、また、微粒子群は、材質が同じ１種類の微粒子から構成されていても材質が異なる２種類以上の微粒子から構成されていてもよい。
【００７９】
光拡散板に含有される微粒子群を構成する各微粒子の形状としては、例えば、球状、板状、楕円体状、椀型、多角形状、円盤型、星型、表面しわ状などが挙げられる。これらの形状を有する微粒子は、単独で用いても２種以上を併用してもよい。これらの形状を有する微粒子のうち、球状粒子が好適であるが、球状粒子よりも強い光拡散性を有しており、少量の添加で光拡散性に優れると共に高い全光線透過率および輝度が得られることから、板状、楕円体状、椀型、多角形状、円盤型、星型、表面しわ状などの異形粒子が好適な場合もある。
【００８０】
光拡散板に含有される微粒子群を構成する各微粒子の平均粒子径は、好ましくは０．１μｍ以上、１００μｍ以下、より好ましくは０．１５μｍ以上、８０μｍ以下、さらに好ましくは０．２μｍ以上、５０μｍ以下である。平均粒子径が０．１μｍ未満であると、光拡散層に入射した光を充分に拡散することができないことがある。逆に、平均粒子径が１００μｍを超えると、光拡散層を通過する光量が減少し、全光線透過率および輝度が低下することがある。なお、平均粒子径は、粒度分布測定装置（例えば、マルチサイザーＩＩ型、コールター社製）を用いて測定した体積平均粒子径である。
【００８１】
光拡散板中における微粒子群の含有量は、例えば、透明熱可塑性樹脂１００質量部に対して、好ましくは０．０１質量部以上、２００質量部以下、より好ましくは０．１質量部以上、１００質量部以下である。微粒子群の含有量が０．０１質量部未満であると、光拡散板に入射した光が充分に拡散されないことがある。逆に、微粒子群の含有量が２００質量部を超えると、光拡散板の押出成形が困難になることや、光拡散板を通過する光量が減少し、全光線透過率および輝度が低下することがある。
【００８２】
光拡散板は、微粒子群を除いて、単一の材質から形成されていても２種以上の材質から形成されていてもよく、また、単一の層から構成されていても複数の層から構成されていてもよい。
【００８３】
光拡散板の厚さは、好ましくは０．３ｍｍ以上、１０ｍｍ以下、より好ましくは０．５ｍｍ以上、７ｍｍ以下、さらに好ましくは１ｍｍ以上、５ｍｍ以下である。光拡散板の厚さが０．３ｍｍ未満であると、複合光拡散板の機械的強度が低下することがある。逆に、光拡散板の厚さが１０ｍｍを超えると、バックライトユニットの厚さが増大することがある。
【００８４】
なお、光拡散板の表面には、凹凸形状（例えば、エンボス形状やブリズム形状など）を付与してもよい。光拡散板の表面に凹凸形状を付与することにより、その表面で集光作用が働き、輝度が向上することがあるからである。光拡散板の表面に凹凸形状を付与するには、例えば、熱プレス成形などの従来公知の成形方法を採用すればよい。
【００８５】
光拡散板は、例えば、上記のような透明熱可塑性樹脂に上記のような微粒子群を混練した組成物を板状に押出成形したり、キャスト成形したりすることにより、製造することができる。混練や押出成形の条件などは、透明熱可塑性樹脂や微粒子群の種類や量などに応じて適宜選択すればよく、特に限定されるものではない。
【００８６】
＜透明支持体＞
本発明の複合光拡散板において、透明支持体の材質としては、例えば、ポリメチルメタクリレートなどの（メタ）アクリル系樹脂；ラクトン環含有樹脂；ＭＳ樹脂などのスチレン系樹脂；ポリエチレンやポリプロピレンなどのオレフィン系樹脂；ノルボルネン樹脂などの環状オレフィン系樹脂；塩化ビニル系樹脂；塩化ビニリデン系樹脂；ポリエチレンテレフタレートやポリエチレンナフタレートなどのポリエステル系樹脂；ポリカーボネート系樹脂；これらの共重合体；などの透明熱可塑性樹脂、ならびにガラスなどの無機材料などが挙げられる。これらの材質のうち、（メタ）アクリル系樹脂、ラクトン環含有樹脂、環状オレフィン系樹脂、ポリカーボネート系樹脂、ガラスが好適である。
【００８７】
透明支持体の材質のうち、透明熱可塑性樹脂には、例えば、安定化剤、劣化防止剤、可塑剤、分散剤などの添加剤を配合してもよい。これらの添加剤の配合量は、その種類などに応じて適宜調節すればよく、特に限定されるものではない。
【００８８】
透明支持体は、単一の材質から形成されていても２種以上の材質から形成されていてもよく、また、単一の層から構成されていても複数の層から構成されていてもよい。
【００８９】
透明支持体の厚さは、光拡散シートを撓ませない程度の機械的強度を有する程度であればよく、特に限定されるものではないが、好ましくは０．３ｍｍ以上、１０ｍｍ以下、より好ましくは０．５ｍｍ以上、７ｍｍ以下、さらに好ましくは１ｍｍ以上、５ｍｍ以下である。透明支持体の厚さが０．３ｍｍ未満であると、複合光拡散板の機械的強度が低下することがある。逆に、透明支持体の厚さが１０ｍｍを超えると、バックライトユニットの厚さが増大することがある。
【００９０】
透明支持体は、ヘイズが好ましくは０％以上、２０％以下、より好ましくは０％以上、１０％以下、さらに好ましくは０％以上、５％以下であり、および／または、全光線透過率が好ましくは７０％以上、１００％以下、より好ましくは８０％以上、１００％以下である。なお、ヘイズおよび全光線透過率は、ＪＩＳ  Ｋ７１０５に準拠した測定法により測定した値である。
【００９１】
なお、光拡散板や透明支持体のように光源からの光を直接受ける部材は、紫外線の影響を防止するために、これらの部材に紫外線吸収剤を含有させておくか、あるいは光源からの光を受ける面に紫外線吸収層を設けておいてもよく、また、光拡散板や透明支持体、光拡散層の表面を被覆する微粒子群のように空気層と接触する部材は、空気中の塵埃の影響を防止するために、これらの部材に帯電防止剤を含有させておくか、あるいは空気層と接触する面に帯電防止層を設けておいてもよい。
【００９２】
＜低屈折率層＞
本発明の複合光拡散板において、光拡散板と光拡散層との間に、好ましくは、透明熱可塑性樹脂および透光性樹脂より低い屈折率を有する低屈折率層を形成するか、あるいは、透明支持体と光拡散層との間に、好ましくは、透明支持体および透光性樹脂より低い屈折率を有する低屈折率層を形成してもよい。このような低屈折率層を形成すれば、光拡散板または透明支持体と光拡散層との界面における全反射が減少し、その結果、後方への光の散乱が減少し、全光線透過率および輝度が向上する。
【００９３】
低屈折率層を構成する材質としては、例えば、フッ素樹脂；中空シリカ微粒子、多孔質シリカ微粒子、フッ化マグネシウム（ＭｇＦ２）などの無機微粒子を含有する樹脂；などが挙げられる。これらの材質は、単独で用いても２種以上を併用してもよい。これらの材質のうち、フッ素樹脂、中空シリカ微粒子を含有する樹脂、多孔質シリカ微粒子を含有する樹脂が好適である。
【００９４】
低屈折率層の厚さは、好ましくは０．１μｍ以上、５００μｍ以下、より好ましくは１μｍ以上、２００μｍ以下である。低屈折率層の厚さが０．１μｍ未満であると、全光線透過率および輝度を向上させる効果が小さいことがある。逆に、低屈折率層の厚さが５００μｍを超えると、低屈折率層を通過する光の量が減少し、全光線透過率が低下することがある。
【００９５】
低屈折率層は、例えば、ロールコーティング法やグラビアコーティング法などの従来公知のコーティング技術により形成することができる。また、無機微粒子を含有する樹脂の場合には、低屈折率層をソル−ゲル法により形成することもできる。
【００９６】
＜複合光拡散板の製造方法＞
本発明の複合光拡散板を製造する方法としては、例えば、透明フィルムを有しない複合光拡散板の場合には、透光性樹脂に微粒子群を混練した組成物を光拡散板または透明支持体上に（必要に応じて、光拡散板または透明支持体と光拡散層との間に低屈折率層を形成する場合は、光拡散板または透明支持体上に形成した低屈折率層の表面に）直接コーティングした後、上記で説明した光拡散シートの場合と同様にして、光拡散層の表面を微粒子群で被覆することにより、製造することができる。また、透明フィルムを有する複合光拡散板の場合には、上記で説明した光拡散シートの場合と同様にして、まず、透光性樹脂に微粒子群を混練した組成物を透明フィルムの表面に直接コーティングした後、光拡散層の表面を微粒子群で被覆して光拡散シートを作製しておき、次いで、この光拡散シートを光拡散板または透明支持体上に、光拡散シートの透明フィルムが光拡散板または透明支持体に対向するようにして、接着剤または粘着剤で貼り合わせることにより、製造することができる。
【００９７】
光拡散シートを貼り合わせるのに用いる接着剤としては、例えば、アクリル系接着剤、ポリエステル系接着剤、ポリアミド系接着剤、ポリウレタン系接着剤、イソシアネート系接着剤、エポキシ系接着剤などが挙げられる。これらの接着剤は、単独で用いても２種以上を併用してもよい。これらの接着剤のうち、ポリウレタン系接着剤、イソシアネート系接着剤、アクリル系接着剤が好適であり、ポリウレタン系接着剤が特に好適である。
【００９８】
光拡散シートを貼り合わせるのに用いる粘着剤としては、例えば、アクリル系粘着剤、シリコーン系粘着剤などが挙げられる。これらの粘着剤は、単独で用いても２種以上を併用してもよい。これらの粘着剤のうち、アクリル系粘着剤が特に好適である。
【００９９】
なお、光拡散シートを貼り合わせるのに用いる接着剤または粘着剤は、透光性樹脂、透明フィルムおよび透明熱可塑性樹脂よりも低い屈折率を有するか、あるいは透光性樹脂、透明フィルムおよび透明支持体よりも低い屈折率を有することが好ましい。接着剤または粘着剤が低い屈折率を有する場合には、光拡散板または透明支持体と接着剤または粘着剤との界面において光の屈折が起こり、その結果、全光線透過率および輝度が向上するからである。
【０１００】
＜複合光拡散板の構成例＞
ここで、本発明の複合光拡散板の具体的な構成例を図３〜８に示す。なお、図３は、透明熱可塑性樹脂に微粒子群を分散させた光拡散板上に、透光性樹脂に微粒子群を分散させた光拡散層が形成され、該光拡散層の表面を被覆する微粒子群を有することを特徴とする複合光拡散板に対応している。図４は、透明熱可塑性樹脂に微粒子群を分散させた光拡散板上に、透光性樹脂に微粒子群を分散させた光拡散層が形成され、該光拡散板と該光拡散層との間に、該透明熱可塑性樹脂および該透光性樹脂より低い屈折率を有する低屈折率層が形成され、該光拡散層の表面を被覆する微粒子群を有することを特徴とする複合光拡散板に対応している。図５は、透明フィルムの表面に、透光性樹脂に微粒子群を分散させた光拡散層が形成され、該光拡散層の表面を被覆する微粒子群を有し、かつ該透明フィルムの裏面に、透明熱可塑性樹脂に微粒子群を分散させた光拡散板が接着剤または粘着剤で貼り合わされていることを特徴とする複合光拡散板に対応している。図６は、透明支持体上に、透光性樹脂に微粒子群を分散させた光拡散層が形成され、該光拡散層の表面を被覆する微粒子群を有することを特徴とする複合光拡散板に対応している。図７は、透明支持体上に、透光性樹脂に微粒子群を分散させた光拡散層が形成され、該透明支持体と該光拡散層との間に、該透明支持体および該透光性樹脂より低い屈折率を有する低屈折率層が形成され、該光拡散層の表面を被覆する微粒子群を有することを特徴とする複合光拡散板に対応している。図８は、透明フィルムの表面に、透光性樹脂に微粒子群を分散させた光拡散層が形成され、該光拡散層の表面を被覆する微粒子群を有し、かつ該透明フィルムの裏面に、透明支持体が接着剤または粘着剤で貼り合わされていることを特徴とする複合光拡散板に対応している。
【０１０１】
図３に示す複合光拡散板３０は、透明熱可塑性樹脂３６に微粒子群３７を分散させた光拡散板３８上に、透光性樹脂３２に微粒子群３３を分散させた光拡散層３４が形成され、該光拡散層３４の表面を被覆する微粒子群３５を有する。光拡散板３８の裏面から入射した光は、微粒子群３７により充分に拡散された後、光拡散層３４に入射する。光拡散層３４では、入射した光が微粒子群３３により充分に拡散された後、光拡散層３４の表面を被覆する微粒子群３５により正面方向に集光され、液晶表示パネル（図示せず）に向かう。
【０１０２】
図４に示す複合光拡散板４０は、透明熱可塑性樹脂４６に微粒子群４７を分散させた光拡散板４８上に、透光性樹脂４２に微粒子群４３を分散させた光拡散層４４が形成され、該光拡散板４８と該光拡散層４４との間に、該透明熱可塑性樹脂４６および該透光性樹脂４２より低い屈折率を有する低屈折率層４９が形成され、該光拡散層４４の表面を被覆する微粒子群４５を有する。光拡散板４８の裏面から入射した光は、微粒子群４７により充分に拡散された後、低屈折率層４９を経て光拡散層４４に入射する。光拡散層４４では、入射した光が微粒子群４３により充分に拡散された後、光拡散層４４の表面を被覆する微粒子群４５により正面方向に集光され、液晶表示パネル（図示せず）に向かう。
【０１０３】
図５に示す複合光拡散板５０は、透明フィルム５１の表面に、透光性樹脂５２に微粒子群５３を分散させた光拡散層５４が形成され、該光拡散層５４の表面を被覆する微粒子群５５を有し、かつ該透明フィルム５１の裏面に、透明熱可塑性樹脂５６に微粒子群５７を分散させた光拡散板５８が接着剤または粘着剤５９で貼り合わされている。光拡散板５８の裏面から入射した光は、微粒子群５７により充分に拡散された後、接着剤または粘着剤５９および透明フィルム５１を経て光拡散層５４に入射する。光拡散層５４では、入射した光が微粒子群５３により充分に拡散された後、光拡散層５４の表面を被覆する微粒子群５５により正面方向に集光され、液晶表示パネル（図示せず）に向かう。
【０１０４】
図６に示す複合光拡散板６０は、透明支持体６６上に、透光性樹脂６２に微粒子群６３を分散させた光拡散層６４が形成され、該光拡散層６４の表面を被覆する微粒子群６５を有する。透明支持体６６の裏面から入射した光は、該透明支持体６６を通過して光拡散層６４に入射する。光拡散層６４では、入射した光が微粒子群６３により充分に拡散された後、光拡散層６４の表面を被覆する微粒子群６５により正面方向に集光され、液晶表示パネル（図示せず）に向かう。
【０１０５】
図７に示す複合光拡散板７０は、透明支持体７６上に、透光性樹脂７２に微粒子群７３を分散させた光拡散層７４が形成され、該透明支持体と該光拡散層との間に、該透明支持体および該透光性樹脂より低い屈折率を有する低屈折率層７９が形成され、該光拡散層７４の表面を被覆する微粒子群７５を有する。透明支持体７６の裏面から入射した光は、該透明支持体７６を通過して低屈折率層７９を経て光拡散層７４に入射する。光拡散層７４では、入射した光が微粒子群７３により充分に拡散された後、光拡散層７４の表面を被覆する微粒子群７５により正面方向に集光され、液晶表示パネル（図示せず）に向かう。
【０１０６】
図８に示す複合光拡散板８０は、透明フィルム８１の表面に、透光性樹脂８２に微粒子群８３を分散させた光拡散層８４が形成され、該光拡散層８４の表面を被覆する微粒子群８５を有し、かつ該透明フィルム８１の裏面に、透明支持体８６が接着剤または粘着剤８９で貼り合わされている。透明支持体８６の裏面から入射した光は、該透明支持体８６を通過した後、さらに接着剤または粘着剤８９および透明フィルム８１を通過して光拡散層８４に入射する。光拡散層８４では、入射した光が微粒子群８３により充分に拡散された後、光拡散層８４の表面を被覆する微粒子群８５により正面方向に集光され、液晶表示パネル（図示せず）に向かう。
【０１０７】
＜複合光拡散板の用途＞
本発明の複合光拡散板は、直下型バックライトユニットの光拡散板として、従来公知の直下型バックライトユニットに用いてもよいが、下記で説明する本発明の直下型バックライトユニットに用いることが好ましい。
【０１０８】
≪バックライトユニット≫
本発明のバックライトユニットは、光源と、反射シートと、透明支持体と、上記で説明した本発明の光拡散シートとを有することを特徴とするか、あるいは、光源と、反射シートと、上記で説明した本発明の複合光拡散板とを有することを特徴とする。ここで、本発明の光拡散シートおよび複合光拡散板は、上記したように、光拡散層や光拡散板による高い光拡散性と光拡散層の表面を被覆する微粒子群による高い集光性とを発揮する。それゆえ、このような光拡散シートまたは複合光拡散板を用いた本発明のバックライトユニットは、光を拡散するための光拡散板や光拡散シート、光を集光するためのプリズムシートや光拡散シートを用いてなくても、バックライトユニットを構成することができる。つまり、本発明によれば、光拡散性に優れると共に高い全光線透過率および輝度が得られるという基本的な光学特性を維持しながら、バックライトユニットの部材を削減することができる。
【０１０９】
＜光源および反射シート＞
本発明のバックライトユニットにおいて、光源としては、従来公知のバックライトユニットに用いられている各種の光源の中から適宜選択すればよく、特に限定されるものではないが、例えば、冷陰極蛍光灯（ＣＣＦＬ）、発光ダイオード（ＬＥＤ）などが挙げられる。また、反射シートとしては、従来公知のバックライトユニットに用いられている各種の反射シートの中から適宜選択すればよく、特に限定されるものではないが、例えば、酸化チタンなどの白色顔料を分散させた合成樹脂シート、光を散乱させるための気泡を分散させた合成樹脂シート、表面をマット状に形成した合成樹脂シート、銀やアルミニウムなどの金属または合金を表面に蒸着した合成樹脂シートなどが挙げられる。
【０１１０】
＜透明支持体＞
本発明のバックライトユニットにおいて、透明支持体は、本発明の複合光拡散板を説明した際に記載したものと同様であるので、ここでは説明を省略する。
【０１１１】
＜光拡散シートおよび複合光拡散板＞
本発明のバックライトユニットにおいて、光拡散シートとしては、上記で説明した本発明の光拡散シート（例えば、図１および図２に示す光拡散シート）が用いられる。また、複合光拡散板としては、上記で説明した本発明の複合光拡散板（例えば、図３〜８に示す複合光拡散板）が用いられる。なお、本発明のバックライトにおいて、本発明の光拡散シートおよび本発明の複合光拡散板は、いずれか一方を用いても両方を併用してもよく、また、従来公知の光拡散シートやプリズムシートを併用してもよい。
【０１１２】
＜バックライトユニットの製造方法＞
本発明のバックライトユニットは、従来公知のバックライトユニットに用いられている光拡散板やプリズムシートを用いないこと以外は、少なくとも、光源と、反射シートと、透明支持体と、光拡散シートとから、あるいは、光源と、反射シートと、複合光拡散板とから、従来公知のバックライトユニットと同様に組み立てることができる。それゆえ、本発明のバックライトユニットの組立方法は、特に限定されるものではない。本発明のバックライトユニットの場合、光拡散シートやプリズムシートを用いていないことから、バックライトユニットの部材を少なくとも１〜２個削減することができ、ひいては組み立てに要するコストを低減することができる。
【０１１３】
＜バックライトユニットの構成例＞
ここで、本発明のバックライトユニットの具体的な構成例を図９〜１５に示す。なお、図９は、光源と、反射シートと、透明支持体と、上記で説明した本発明の光拡散シートとを有することを特徴とするバックライトユニットに対応している。図１０〜１５は、光源と、反射シートと、上記で説明した本発明の複合光拡散板とを有することを特徴とするバックライトユニットに対応している。
【０１１４】
図９に示すバックライトユニット９０は、光源９１と、反射シート９２と、透明支持体９３と、光拡散シート９４とを有する。ここで、光拡散シート９４としては、図１に示す光拡散シート１０または図２に示す光拡散シート２０が用いられる。光源９１から出射した光は、一部は透明支持体９３に向かい、一部は反射シート９２で反射されてから透明支持体９３に向かう。透明支持体９３に入射した光は、該透明支持体９３を通過して光拡散シート９４に入射する。光拡散シート９４では、入射した光が光拡散層で充分に拡散された後、光拡散層の表面を被覆する微粒子群により正面方向に集光され、液晶表示パネル（図示せず）に向かう。
【０１１５】
図１０に示すバックライトユニット１００は、光源１０１と、反射シート１０２と、複合光拡散板１０５とを有する。ここで、複合光拡散板１０５は、光拡散板１０３上に光拡散層１０４が形成されており、図３に示す複合光拡散板３０が用いられる。光源１０１から出射した光は、一部は複合光拡散板１０５に向かい、一部は反射シート１０２で反射されてから複合光拡散板１０５に向かう。複合光拡散板１０５に入射した光は、まず光拡散板１０３で拡散された後、光拡散層１０４に入射する。光拡散層１０４では、入射した光が充分に拡散された後、光拡散層１０４の表面を被覆する微粒子群により正面方向に集光され、液晶表示パネル（図示せず）に向かう。
【０１１６】
図１１に示すバックライトユニット１１０は、光源１１１と、反射シート１１２と、複合光拡散板１１５とを有する。ここで、複合光拡散板１１５は、光拡散板１１３上に低屈折率層１１９を介して光拡散層１１４が形成されており、図４に示す複合光拡散板４０が用いられる。光源１１１から出射した光は、一部は複合光拡散板１１５に向かい、一部は反射シート１１２で反射されてから複合光拡散板１１５に向かう。複合光拡散板１１５に入射した光は、まず光拡散板１１３で拡散された後、低屈折率層１１９を経て光拡散層１１４に入射する。光拡散層１１４では、入射した光が充分に拡散された後、光拡散層１１４の表面を被覆する微粒子群により正面方向に集光され、液晶表示パネル（図示せず）に向かう。
【０１１７】
図１２に示すバックライトユニット１２０は、光源１２１と、反射シート１２２と、複合光拡散板１２５とを有する。ここで、複合光拡散板１２５は、光拡散板１２３の表面に光拡散シート１２４が接着剤または粘着剤１２９で貼り合わされており、図５に示す複合光拡散板５０が用いられる。光源１２１から出射した光は、一部は複合光拡散板１２５に向かい、一部は反射シート１２２で反射されてから複合光拡散板１２５に向かう。複合光拡散板１２５に入射した光は、まず光拡散板１２３で拡散された後、接着剤または粘着剤１２９を経て光拡散シート１２４に入射する。光拡散シート１２４では、透明フィルムを経て入射した光が光拡散層で充分に拡散された後、光拡散層の表面を被覆する微粒子群により正面方向に集光され、液晶表示パネル（図示せず）に向かう。
【０１１８】
図１３に示すバックライトユニット１３０は、光源１３１と、反射シート１３２と、複合光拡散板１３５とを有する。ここで、複合光拡散板１３５は、透明支持体１３３上に光拡散層１３４が形成されており、図６に示す複合光拡散板６０が用いられる。光源１３１から出射した光は、一部は複合光拡散板１３５に向かい、一部は反射シート１３２で反射されてから複合光拡散板１３５に向かう。複合光拡散板１３５に入射した光は、透明支持体１３３を経て光拡散層１３４に入射する。光拡散層１３４では、入射した光が充分に拡散された後、光拡散層１３４の表面を被覆する微粒子群により正面方向に集光され、液晶表示パネル（図示せず）に向かう。
【０１１９】
図１４に示すバックライトユニット１４０は、光源１４１と、反射シート１４２と、複合光拡散板１４５とを有する。ここで、複合光拡散板１４５は、透明支持体１４３上に低屈折率層１４９を介して光拡散層１４４が形成されており、図７に示す複合光拡散板７０が用いられる。光源１４１から出射した光は、一部は複合光拡散板１４５に向かい、一部は反射シート１４２で反射されてから複合光拡散板１４５に向かう。複合光拡散板１４５に入射した光は、透明支持体１４３および低屈折率層１４９を経て光拡散層１４４に入射する。光拡散層１４４では、入射した光が充分に拡散された後、光拡散層１４４の表面を被覆する微粒子群により正面方向に集光され、液晶表示パネル（図示せず）に向かう。
【０１２０】
図１５に示すバックライトユニット１５０は、光源１５１と、反射シート１５２と、複合光拡散板１５５とを有する。ここで、複合光拡散板１５５は、光拡散板１５３の表面に光拡散シート１５４が接着剤または粘着剤１５９で貼り合わされており、図８に示す複合光拡散板８０が用いられる。光源１５１から出射した光は、一部は複合光拡散板１５５に向かい、一部は反射シート１５２で反射されてから複合光拡散板１５５に向かう。複合光拡散板１５５に入射した光は、透明支持体１５３および接着剤または粘着剤１５９を経て光拡散シート１５４に入射する。光拡散シート１５４では、透明フィルムを経て入射した光が光拡散層で充分に拡散された後、光拡散層の表面を被覆する微粒子群により正面方向に集光され、液晶表示パネル（図示せず）に向かう。
【０１２１】
なお、図７〜１５に示すバックライトユニットでは、本発明の光拡散シートまたは複合光拡散板のいずれか一方を用いているが、上記したように、本発明の光拡散シートおよび複合光拡散板の両方を併用してもよく、また、従来公知の光拡散シートやプリズムシートを併用してもよい。
【０１２２】
＜バックライトユニットの用途＞
本発明のバックライトユニットは、透過型液晶表示装置の画像表示用光源として、特に液晶テレビの用途に好適に使用することができる。
【産業上の利用可能性】
【０１２３】
本発明は、光拡散性に優れると共に高い全光線透過率および輝度を与えることができるという基本的な光学特性を維持しながら、バックライトユニットの部材を削減することができるので、液晶表示装置を用いる幅広い分野でコスト低減に多大の貢献をなすものである。
【図面の簡単な説明】
【０１２４】
【図１】本発明の光拡散シートの構成例を示す概略断面図である。
【図２】本発明の光拡散シートの他の構成例を示す概略断面図である。
【図３】本発明の複合光拡散板の構成例を示す概略断面図である。
【図４】本発明の複合光拡散板の他の構成例を示す概略断面図である。
【図５】本発明の複合光拡散板の他の構成例を示す概略断面図である。
【図６】本発明の複合光拡散板の他の構成例を示す概略断面図である。
【図７】本発明の複合光拡散板の他の構成例を示す概略断面図である。
【図８】本発明の複合光拡散板の他の構成例を示す概略断面図である。
【図９】本発明のバックライトユニットの構成例を示す概略説明図である。
【図１０】本発明のバックライトユニットの他の構成例を示す概略説明図である。
【図１１】本発明のバックライトユニットの他の構成例を示す概略説明図である。
【図１２】本発明のバックライトユニットの他の構成例を示す概略説明図である。
【図１３】本発明のバックライトユニットの他の構成例を示す概略説明図である。
【図１４】本発明のバックライトユニットの他の構成例を示す概略説明図である。
【図１５】本発明のバックライトユニットの他の構成例を示す概略説明図である。
【図１６】従来のバックライトユニットの構成例を示す概略説明図である。
【図１７】従来の光拡散板の構成例を示す概略断面図である。
【図１８】従来の光拡散シートの構成例を示す概略断面図である。
【符号の説明】
【０１２５】
１０、２０、９４、１２４、１５４、１６４、１８０    光拡散シート
１１、２１、５１、８１，１８１    透明フィルム
１２、２２、３２、４２、５２、６２、７２、８２、１８２    透光性樹脂
１３、２３、３３、３７、４３、４７、５３、５７、６３、７３、８３、１７７、１８３    微粒子群
１４、２４、３４、４４、５４、６４、７４、８４、１０４、１１４、１２４、１３４、１４４、１５４、１８４    光拡散層
１５、２５、３５、４５、５５、６５、７５、８５    被覆微粒子群
３６、４６、５６、１７６    透明熱可塑性樹脂
３８、４８、５８、１０３、１１３、１２３、１６３、１７０    光拡散板
４９、７９、１１９、１４９    低屈折率層
５９、８９、１２９、１５９    接着剤または粘着剤
６６、７６、８６、９３、１３３、１４３、１５３    透明支持体
３０、４０、５０、６０、７０、８０、１０５、１１５、１２５、１３５、１４５、１５５    複合光拡散板
９０、１００、１１０、１２０、１３０、１４０、１５０、１６０    バックライトユニット
９１、１０１、１１１、１２１、１３１、１４１、１５１、１６１    光源
９２、１０２、１１２、１２２、１３２、１４２、１５２、１６２    反射シート
１６５    プリズムシート
【図１】
2007133173.tif 000004
【図２】
2007133173.tif 000005
【図３】
2007133173.tif 000006
【図４】
2007133173.tif 000007
【図５】
2007133173.tif 000008
【図６】
2007133173.tif 000009
【図７】
2007133173.tif 000010
【図８】
2007133173.tif 000011
【図９】
2007133173.tif 000012
【図１０】
2007133173.tif 000013
【図１１】
2007133173.tif 000014
【図１２】
2007133173.tif 000015
【図１３】
2007133173.tif 000016
【図１４】
2007133173.tif 000017
【図１５】
2007133173.tif 000018
【図１６】
2007133173.tif 000019
【図１７】
2007133173.tif 000020
【図１８】
2007133173.tif 000021